ПОВТОРНО УКУПОРИВАЕМЫЕ ФИКСАТОРЫ, СПОСОБЫ ИХ СОЗДАНИЯ И СОДЕРЖАЩИЕ ИХ УПАКОВКИ

1. Упаковка с повторно укупориваемым фиксатором на основе клейкого материала, имеющая:
стенки, образующие полость для размещения одного или нескольких продуктов, противоположные элементы стенок,
повторно укупориваемый фиксатор на основе УФ-отверждаемого клейкого материала, образованный противоположными клейкими участками УФ-отверждаемого самоклеющегося материала, при этом на каждом из противоположных элементов находится один из противоположных клейких участков, а УФ-отверждаемый самоклеющийся материал содержит по меньшей мере один УФ-отверждаемый акриловый олигомер, по меньшей мере один регулирующий липкость компонента и необязательно по меньшей мере один эластомерный материал,
при этом соотношение клейких компонентов (СКК) в УФ-отверждаемом самоклеющемся материале задано формулой (А), в которой содержание в процентах по весу УФ-отверждаемого акрилового олигомера относительно суммарного содержания в процентах по весу регулирующего липкость компонента и необязательного по меньшей мере одного эластомерного материала составляет от около 0,5 до около 1,5:
при этом СКК выбирают таким образом, чтобы повторно укупориваемый УФ-отверждаемый самоклеющийся материал имел величину прилипания при первом отслаивании противоположных клейких участков от около 200 г на линейный дюйм (г/лд) до около 900 г/лд и до пяти величин прилипания при последующем отслаивании, каждая из которых составляет от около 30% до около 200%) величины прилипания при первом отслаивании, и
в которой за счет СКК и стенок упаковки обеспечивается прочность сцепления УФ-отверждаемого самоклеющегося материала с противоположными элементами, превышающая величину прилипания при первом отслаивании противоположных клейких слоев, и противоположные элементы могут многократно отделяться друг от друга без отслаивания без отслаивания противоположных клейких слоев от противоположных элементов.
2. Упаковка по п.1, в которой смесь УФ-отверждаемого акрилового олигомера, регулирующего липкость компонента и необязательного по меньшей мере одного эластомерного материала до нанесения подложку упаковки является совместимой, в результате чего неотвержденный самоклеющийся материал остается стабильной жидкостью, сохраняющей однородность без разделения фаз в течение по меньшей мере около 3 суток при температуре от около 21°C до около 24°C, и имеет вязкость около 2000 сП или менее при температуре около от 70°C до около 75°C.
3. Упаковка по п.1, в которой УФ-отверждаемый самоклеющийся материал имеет величину прилипания при первом последующем отслаивании после загрязнения, составляющую по меньшей мере около 50% величины прилипания при первом отслаивании.
4. Упаковка по п.1, в которой УФ-отверждаемый самоклеющийся материал содержит от около 1% до около 90% по весу УФ-отверждаемого акрилового олигомера, от около 1% до около 65% регулирующего липкость компонента и от около 5% до около 20% по меньшей мере одного эластомерного материала, при этом УФ-отверждаемый самоклеющийся материал образует повторно укупориваемый фиксатор, при испытании которого на липкость путь пробега шарика составляет около 14 дюймов.
5. Упаковка по п.4, в которой УФ-отверждаемым акриловым олигомером является акриловый кислый эфир.
6. Упаковка по п.1, в которой по меньшей мере один эластомерный материал содержит один из отверждаемых эластомерных акриловых или метакриловых сложных эфиров, выбранных из группы, включающей полибутадиен, насыщенный полибутадиен и полиуретан.
7. Упаковка по п.1, в которой регулирующим липкость компонентом является алифатический уретаново-акриловый олигомер.
8. Упаковка по п.1, в которой прочность сцепления УФ-отверждаемого самоклеющегося материала со стенками упаковки превышает около 600 г/лд он выдерживает более 100 двойных истираний с использованием метилэтилкетона.
9. Упаковка по п.1, в которой противоположные элементы стенки упаковки имеют по меньшей мере уплотняющий слой, который содержит частицы усиливающего прилипание наполнителя и на который наносят каждый из противоположных клейких слоев.
10. Упаковка по п.9, в которой уплотняющий слой содержит смесь сополимера этилена и винилацетата (EVA), полиэтилена и наполняющего состава, содержащего частицы усиливающего прилипания наполнителя и полимерный носитель.
11. Упаковка по п.10, в которой полимерный носитель содержит привитой малеиновым ангидридом полиэтилен, полиэтилен и их смеси, при этом EVA образует непрерывную фазу с диспергированными в нем полиэтиленом, частицами наполнителя и привитого малеиновым ангидридом полиэтилена.
12. Упаковка по п.10, в которой уплотняющий слой содержит от около 60% до около 80% EVA, от около 5% до около 20% полиэтилена и от около 3% до около 20% наполняющего состава.
13. Упаковка по п.12, в которой уплотняющий слой подвергнут обработке коронным разрядом.
14. Упаковка по п.1, в которой стенки упаковки содержат частицы усиливающего прилипание наполнителя.
15. Упаковка по п.14, в которой частицами усиливающего прилипание наполнителя является монтмориллонит, модифицированный поверхностно-активными веществами на основе аммониевых солей,
16. Упаковка по п.15, в которой модифицированный монтмориллонит используют в сочетании с носителем, содержащим привитой малеиновым ангидридом полиэтилен, полиэтилен и их смеси.
17. Способ формирования упаковки с повторно укупориваемым фиксатором на основе клейкого материала, в котором:
наносят на подложку упаковки самоклеющийся материал, содержащий по меньшей мере один УФ-отверждаемый акриловый олигомер, по меньшей мере один регулирующий липкость компонента и необязательно по меньшей мере один эластомерный материал, у которого соотношение клейких компонентов (СКК) задано формулой (А), в которой содержание в процентах по весу УФ-отверждаемого акрилового олигомера относительно суммарного содержания в процентах по весу регулирующего липкость компонента и необязательного эластомерного материала составляет от около 0,5 до около 1,5:
при этом не нанесенный самоклеющийся материал образует устойчивую жидкость, которая сохраняет однородность без разделения фаз по меньшей мере в течение около 3 суток при температуре от около 21°C до около 24°C и имеет вязкость около 2000 сП или менее при температуре около от 70°C до около 75°C,
отверждают самоклеющийся материал на подложке упаковки путем воздействия ультрафиолетовым облучением,
формируют из подложки упаковку, содержащую противоположные элементы, при этом нанесенный отвержденный самоклеющийся материал образует повторно укупориваемый фиксатор на основе клейкого материала из противоположных слоев самоклеющегося материала, расположенных на соответствующих противоположных элемента, и имеет величину прилипания при первом отслаивании противоположных слоев от около 200 г на линейный дюйм (г/лд) до около 900 г/лд и до пяти величин прилипания при последующем отслаивании, каждая из которых составляет от около 30% до около 200% величины прилипания при первом отслаивании, а сила сцепления между самоклеющимся материалом и подложкой упаковки превышает величину прилипания при первом отслаивании и при последующих отслаиваниях.
2
2
18. Способ по п.17, в котором используют ультрафиолетовое излучение с энергией от около 100 мгдж/см до около 800 мгдж/см, в результате чего самоклеющийся материал выдерживает по меньшей мере 100 двойных истираний с использованием метилэтилкетона.
19. Способ по п.17, в котором подложка упаковки содержит частицы наполнителя.
20. Способ по п.19, в котором подложка упаковки содержит по меньшей мере уплотняющий слой, на который наносят самоклеющийся материал, при этом уплотняющий слой содержит смесь сополимера этилена и винилацетата (EVA), полиэтилен, а наполняющий состав содержит частицы наполнителя и полимерный носитель.
21. Способ по п.20, в котором полимерный носитель содержит привитой малеиновым ангидридом полиэтилен, полиэтилен и их смеси, a EVA образует непрерывную фазу, в которой диспергированы полиэтилен, частицы наполнителя и носитель.
22. Способ по п.20, в котором уплотняющий слой содержит от около 60% до около 80% EVA, от около 5% до около 20% полиэтилена и от около 3% до около 20% наполняющего состава.
23. Способ по п.17, в котором самоклеющийся материал содержит от около 1% до около 90% по весу УФ-отверждаемого акрилового олигомера, от около 1% до около 65% регулирующего липкость компонента и от около 5% до около 20% эластомерного материала.
24. Жесткая упаковка с УФ-отверждаемым укупорочным средством, имеющая: противоположные первую и вторую поверхности, обе из которых выполнены из жесткой подложки,
УФ-отверждаемое укупорочное средство, образованное противоположными участками самоклеющегося материала, при этом на каждой из поверхностей, включающих первую и вторую поверхность, находится один из противоположных слоев, самоклеющийся материал содержит по меньшей мере один УФ-отверждаемый акриловый олигомер, по меньшей мере один регулирующий липкость компонент и необязательно по меньшей мере один эластомерный материал,
при этом соотношение клейких компонентов (ACR) самоклеющегося материала задано формулой (А), в которой содержание в процентах по весу УФ-отверждаемого акрилового олигомера относительно суммарного содержания в процентах по весу регулирующего липкость компонента и эластомерного материала составляет от около 0,5 до около 1,5:
при этом СКК выбирают таким образом, чтобы УФ-отверждаемый самоклеющийся материал имел величину прилипания при первом отслаивании противоположных клейких участков от около 200 г на линейный дюйм (г/лд) до около 900 г/лд и до пяти величин прилипания при последующем отслаивании, каждая из которых составляет от около 30% до около 200% величины прилипания при первом отслаивании, и
в которой за счет СКК и жесткой подложки обеспечивается прочность сцепления УФ-отверждаемого самоклеющегося материала с первой и второй поверхностями, превышающая величину прилипания при первом отслаивании и последующих отслаиваниях противоположных слоев самоклеющегося материала, и первая и вторая поверхности могут многократно отделяться друг от друга без отслаивания самоклеющихся слоев от соответствующих первой и второй поверхностей.
25. Жесткая упаковка по п.24, в которой жесткую подложку выбирают из картона, бумажного картона, слоистого материала, гофрированного картона или их смесей.
26. Жесткая упаковка по п.24, в которой на жесткую подложку между подложкой и самоклеющимся материалом наносят полимерное покрытие.
27. Жесткая упаковка по п.26, в которой полимерное покрытие содержит сополимер этилена и винилацетата, полиэтилен и их смеси.